(57)【要約】【課題】  グリーンシートの表面に電極パターン層を形成する際に、いわゆるシートアタック現象が発生せず、しかもスタック性（積層時の接着性）が高く、積層しやすく、結果として得られる電子部品のショート不良率が少ない積層型電子部品の製造方法を提供すること。【解決手段】  支持体２０上に、セラミック粉を少なくとも含む下側グリーンシート１０ａを形成する工程と、下側グリーンシート１０ａの表面に電極パターン層１２ａを形成する工程と、下側グリーンシート１０ａと、電極パターン層１２ａとを少なくとも含む積層体ユニットＵ１を積層し、グリーンチップを形成する工程と、前記グリーンチップを焼成する工程と、を有する積層型電子部品の製造方法である。支持体２０上に形成される下側グリーンシート１０ａには、硬化性樹脂のバインダが含まれ、この下側グリーンシートの上に電極パターン層１２ａを形成する前に、下側グリーンシート１０ａ内の硬化性樹脂を硬化させ、電極パターン層を形成した後、電極パターン層１２ａの表面に上部接着層を形成する。【選択図】        図２
2006073743.tif 000002
【特許請求の範囲】
【請求項１】
支持体上に、セラミック粉を少なくとも含む下側グリーンシートを形成する工程と、
前記下側グリーンシートの表面に電極パターン層を形成する工程と、
前記下側グリーンシートと、前記電極パターン層とを少なくとも含む積層体ユニットを積層し、グリーンチップを形成する工程と、
前記グリーンチップを焼成する工程と、を有する積層型電子部品の製造方法であって、
前記支持体上に形成される下側グリーンシートには、硬化性樹脂のバインダが含まれ、この下側グリーンシートの上に前記電極パターン層を形成する前に、前記下側グリーンシート内の硬化性樹脂を硬化させ、電極パターン層を形成した後、前記電極パターン層の表面に上部接着層を形成することを特徴とする積層型電子部品の製造方法。
【請求項２】
前記下側グリーンシートの上に電極パターン層を形成した後、前記電極パターン層の上に、硬化性樹脂のバインダを含む中間グリーンシートを形成する工程と、
その後に、前記中間グリーンシート内の硬化性樹脂を硬化させる工程と、
その後に、前記中間グリーンシートの上に電極パターン層を形成する工程と、をさらに有し、
前記支持シートの上に、１層以上の前記中間グリーンシートを介して２層以上の前記電極パターン層を形成し、
最も上側に位置する電極パターン層の上には、前記上部接着層を形成し、
前記積層体ユニットを、前記下側グリーンシートと、一層以上の前記中間グリーンシートと、二層以上の前記電極パターン層と、前記上部接着層とで構成することを特徴とする請求項１に記載の積層型電子部品の製造方法。
【請求項３】
前記上部接着層は、熱可塑性樹脂を含むことを特徴とする請求項１または２に記載の積層型電子部品の製造方法。
【請求項４】
前記上部接着層は、硬化前の硬化性樹脂を含むことを特徴とする請求項１または２に記載の積層型電子部品の製造方法。
【請求項５】
前記中間グリーンシートの厚みは、前記下側グリーンシートの厚みに略等しい請求項２〜４のいずれかに記載の積層型電子部品の製造方法。
【請求項６】
前記下側グリーンシートの厚みは、３μｍ以下である請求項１〜５のいずれかに記載の積層型電子部品の製造方法。
【請求項７】
前記上部接着層の厚みは、０．０２〜０．３μｍである請求項１〜６のいずれかに記載の積層型電子部品の製造方法。
【請求項８】
前記電極パターン層の上に前記中間グリーンシートまたは前記上部接着層を形成する前に、前記電極パターン層が形成されていない前記グリーンシート上の余白部分に、余白パターン層を形成する工程をさらに有する請求項２〜７のいずれかに記載の積層型電子部品の製造方法。
【請求項９】
支持体上に、セラミック粉と硬化性樹脂のバインダとを少なくとも含む下側グリーンシートを形成する工程と、
前記下側グリーンシートに含まれる前記硬化性樹脂を硬化させる工程と、
前記下側グリーンシートの表面に電極パターン層を形成する工程と、
前記電極パターン層の上に、セラミック粉と硬化性樹脂のバインダとを少なくとも含む中間グリーンシートを形成する工程と、
前記中間グリーンシート内の硬化性樹脂を硬化させる工程と、
前記中間グリーンシートの上に電極パターン層を形成する工程と、有し、
前記支持シートの上に、１層以上の前記中間グリーンシートを介して２層以上の前記電極パターン層を形成し、
最も上側に位置する電極パターン層の上には、硬化前の硬化性樹脂または熱可塑性樹脂を含む上部接着層を形成し、
単一の前記下側グリーンシートと、１層以上５０層以下の前記中間グリーンシートと、２層以上５１層以下の前記電極パターン層と、単一の前記上部接着層とから成る積層体ユニットを前記支持体上に形成し、
前記支持体を剥がした前記積層体ユニットを、前記下側グリーンシートと前記上部接着層とが接触するように、二つ以上積層してグリーンチップを形成し、その後、前記グリーンチップを焼成することを特徴とする積層型電子部品の製造方法。
【請求項１０】
前記硬化性樹脂は、熱硬化性樹脂、紫外線硬化性樹脂、電子線硬化性樹脂のいずれかである請求項１〜９のいずれかに記載の積層型電子部品の製造方法。
【請求項１１】
前記上部接着層を、塗布法により形成する請求項１〜１０のいずれかに記載の積層型電子部品の製造方法。
【請求項１２】
前記上部接着層を、転写法により形成する請求項１〜１１のいずれかに記載の積層型電子部品の製造方法。
【発明の詳細な説明】
【技術分野】
【０００１】
本発明は、たとえば積層セラミックコンデンサなどの積層型電子部品の製造方法に関し、さらに詳しくは、グリーンシートの表面に電極パターン層を形成する際に、いわゆるシートアタック現象が発生せず、しかもスタック性（積層時の接着性）が高くて積層しやすく、結果として得られる電子部品のショート不良率が少ない積層型電子部品の製造方法に関する。
【背景技術】
【０００２】
コンデンサ、圧電素子、ＰＴＣサーミスタ、ＮＴＣサーミスタ、またはバリスタ等の積層型電子部品を製造する方法としては、たとえば下記の方法が知られている。すなわち、まず、可撓性支持体（例としてＰＥＴフィルム）上にドクターブレード法などで、セラミック粉、有機バインダ、可塑剤、溶剤等を含むセラミック塗料をシート状に成形し、グリーンシートとする。そのグリーンシートの上に、パラジウム、銀、ニッケル等の電極材を含むペーストを所定パターンで印刷し、電極パターン層とする。
【０００３】
積層構造を得る場合には、得られたグリーンシートを、所望の積層構造になるように積層し、プレス切断工程を経てセラミックグリーンチップを得る。このようにして得られたセラミックグリーンチップ中のバインダをバーンアウトし、１０００℃〜１４００℃で焼成し、得られた焼成体に、銀、銀−パラジウム、ニッケル、または銅等の端子電極を形成し、セラミック積層型電子部品を得る。
【０００４】
上述した製造方法において、例えば積層セラミックコンデンサを製造する場合、小型化、大容量化の手法として、１層あたりの誘電体層の厚みを薄くし、積層数を多くすることが考えられる。しかしながら、グリーンシートを可撓性支持体から剥離して積層する方法では、特に薄いグリーンシートの場合、可撓性支持体からグリーンシートがうまく剥離できず、積層歩留りが非常に悪くなる。また、薄いグリーンシートをハンドリングするため、出来上がった製品にショート等の特性不良が多発する。
【０００５】
このような問題点を解決する手段として、可撓性支持体上で、グリーンシートを形成する工程と、グリーンシート上に電極を印刷する工程とを、必要な積層数（シート塗布と印刷）だけ繰り返すことにより積層体を得る方法が考えられる。これによりシートのトータル厚みが増加する分、シートの支持体からの剥離が可能になる（下記の特許文献１等）。
【０００６】
しかしながら、この従来の製造方法では、以下の様な課題があった。第１点目は、乾燥した第１層目のグリーンシートの上に電極パターンを印刷する工程が、Ｗｅｔ−ｏｎ−Ｄｒｙ方式になることによる不都合である。すなわち、電極印刷時の溶剤によって第１層目のシート部を侵食すること（溶剤によるシートアタック）が起こり、電極印刷部の下面のシート部の厚みが薄くなり、ショート不良を発生し易いことである。
【０００７】
第２点目は、第２層目以降（例として第２層目を想定）をシート塗布（Ｗｅｔ−ｏｎ−Ｄｒｙ方式）すると、乾燥した第１層目のシート部に第２層目に塗布する塗料が浸透することである。このため、１層目と２層目のシート厚みが一定にならないという不具合や、ピンホール等の不具合も発生し、製品特性に影響を及ぼす不具合が発生する。
【０００８】
第３点目は、第２層目以降のシート（例として第２層目を想定）を塗布後に電極を印刷する工程がＷｅｔ−ｏｎ−Ｄｒｙ方式になるため、電極印刷時の溶剤によって第２層目のシート部を侵食する（溶剤によるシートアタック）ことである。このため、電極印刷部の下面のシート部の厚みが薄くなるためにショート不良を発生し易い。
【０００９】
特に１層あたりのシートの厚みが３μｍ以下、特に１μｍ以下となる場合、このような不都合が顕著に表れ、小型大容量の積層セラミックコンデンサを製造することが困難になっている。
【特許文献１】特許第３１９０１７７号公報
【発明の開示】
【発明が解決しようとする課題】
【００１０】
本発明は、このような実状に鑑みてなされ、その目的は、グリーンシートの表面に電極パターン層を形成する際に、いわゆるシートアタック現象が発生せず、しかもスタック性（積層時の接着性）が高くて積層しやすく、結果として得られる電子部品のショート不良率が少ない積層型電子部品の製造方法を提供することである。
【課題を解決するための手段および発明の効果】
【００１１】
上記目的を達成するために、本発明に係る積層型電子部品の製造方法は、
支持体上に、セラミック粉を少なくとも含む下側グリーンシートを形成する工程と、
前記下側グリーンシートの表面に電極パターン層を形成する工程と、
前記下側グリーンシートと、前記電極パターン層とを少なくとも含む積層体ユニットを積層し、グリーンチップを形成する工程と、
前記グリーンチップを焼成する工程と、を有する積層型電子部品の製造方法であって、
前記支持体上に形成される下側グリーンシートには、硬化性樹脂のバインダが含まれ、この下側グリーンシートの上に前記電極パターン層を形成する前に、前記下側グリーンシート内の硬化性樹脂を硬化させ、電極パターン層を形成した後、前記電極パターン層の表面に上部接着層を形成することを特徴とする。
【００１２】
本発明に係る方法では、第１層目の下側グリーンシートの表面に、電極パターン層を形成する前に、下側グリーンシートに含まれる硬化性樹脂を、熱、紫外線、あるいは電子線などを加えることにより硬化させる。硬化された樹脂は、あらゆる溶剤に対して不溶な樹脂に変化する。そのため、その下側グリーンシートの表面に電極パターン層を印刷法などで形成したとしても、電極パターン層に含まれる溶剤がグリーンシートを侵食すること（溶剤によるシートアタック）はない。その結果、結果として得られる電子部品のショート不良を低減することができる。
【００１３】
また、本発明の製造方法では、電極パターン層が形成されたグリーンシートの電極パターン層側表面に、接着層を形成し、その接着層を介して、電極パターン層が形成されたグリーンシートの積層を行いグリーンチップを形成する。接着層を介して積層することにより、スタック性（積層時の接着性）を向上させ、非接着欠陥（ノンラミネーション）および接着不良を防止し、ショート不良率を低減することが可能となる。さらに、本発明においては、接着層を介して、電極パターン層が形成されたグリーンシートの積層を行うため、積層する際に、高い圧力や熱が不要となり、より低圧および低温での接着が可能となる。さらに、グリーンシートが極めて薄い場合でも、グリーンシートが破壊されることはなくなり、良好に積層することができる。
【００１４】
好ましくは、本発明に係る方法は、前記下側グリーンシートの上に電極パターン層を形成した後、前記電極パターン層の上に、硬化性樹脂のバインダを含む中間グリーンシートを形成する工程と、
その後に、前記中間グリーンシート内の硬化性樹脂を硬化させる工程と、
その後に、前記中間グリーンシートの上に電極パターン層を形成する工程と、をさらに有し、
前記支持シートの上に、１層以上の前記中間グリーンシートを介して２層以上の前記電極パターン層を形成し、
最も上側に位置する電極パターン層の上には、前記上部接着層を形成し、
前記積層体ユニットを、前記下側グリーンシートと、一層以上の前記中間グリーンシートと、二層以上の前記電極パターン層と、前記上部接着層とで構成することを特徴とする。
【００１５】
この方法では、中間グリーンシートに硬化性樹脂が含まれるので、下側グリーンシートと同様に、シートアタックを防止できる。しかも、積層体ユニットが一層以上のグリーンシートを有するので、積層工程を簡略化できる。
【００１６】
好ましくは、前記上部接着層が、硬化前の硬化性樹脂または熱可塑性樹脂を含む。積層体ユニットは、後工程において積層（積層プレス工程）されるが、その積層に際して、上部接着層の上に下側グリーンシートが接することになる。下側グリーンシートには、硬化性樹脂が含まれ、下側グリーンシートの樹脂は既に硬化されている。もし、仮に上部接着層がない場合、あるいは接着層が硬化していると、それらの接着が不十分に成りやすく、積層が良好に行えないおそれがある。本発明では、上部接着層には、硬化前の硬化性樹脂または熱可塑性樹脂が含まれているので、上部接着層の上に他の積層体ユニットの下側グリーンシートが接触して積層されたとしても、その接着性は良好であり、積層が容易である。
【００１７】
また、上部接着層が硬化前の硬化性樹脂または熱可塑性樹脂を含む接着剤により形成されるとしても、中間グリーンシートは硬化しているため、中間グリーンシートへの接着剤の浸透が無い。このため、シート厚みが一定にならないという不具合やピンホール等の不具合が発生しにくくなる。なお、同様な理由から、中間グリーンシートを形成する際にも、下側グリーンシートは硬化しているため、下側グリーンシートへの塗料の浸透が無い。このため、シート厚みが一定にならないという不具合やピンホール等の不具合が発生しにくくなる。
【００１８】
本発明において、好ましくは、前記中間グリーンシートの厚みは、前記下側グリーンシートの厚みに略等しい。前記中間グリーンシートの上に他の積層体ユニットの下側グリーンシートが上部接着層を介して積層される。上部接着層は、脱バインダ処理あるいは焼成処理後に無くなる部分であり、積層方向の電極パターン層の間に存在する誘電体の厚みは均一になる。
【００１９】
前記下側グリーンシートの厚みが、３μｍ以下、２μｍ以下、さらには１μｍ以下と薄くなった場合においては、特に、シートアタック現象が原因でショート不良が生じやすい。本発明では、下側グリーンシートおよび中間グリーンシートには、硬化性樹脂が含まれており、上述したようにシートアタックが生じにくいことから、グリーンシートが薄い場合においても、ショート不良は生じ難い。
【００２０】
好ましくは、前記接着層の厚みが、０．０２〜０．３μｍ、より好ましくは、０．０５〜０．１μｍである。接着層の厚みが薄すぎると、接着性が低下する傾向にある。また、接着層の厚みが厚すぎると、その接着層の厚みに依存して焼結後の素子本体の内部に隙間ができやすく、クラック発生の起点となったり、その体積分の静電容量が著しく低下する傾向にある。
【００２１】
好ましくは、前記電極パターン層の上に前記中間グリーンシートまたは前記上部接着層を形成する前に、前記電極パターン層が形成されていない前記グリーンシート上の余白部分に、余白パターン層を形成する工程をさらに有する。なお、本発明において、余白パターン層とは、電極パターンと相補関係にあるパターンである。余白パターン層を形成することで、電極パターン層の上にグリーンシートを形成したとしても、グリーンシートに段差などが形成されることはなく、積層後のチップ形状も良好なものとなる。
【００２２】
なお、余白パターン層を形成する際には、その下側のグリーンシートに含まれる樹脂は硬化しているので、余白パターン層を形成するための印刷ペーストの溶剤によるシートアタックの影響を受けにくくショート不良対策に効果がある。
【００２３】
本発明に係る最も好ましい態様の方法は、
支持体上に、セラミック粉と硬化性樹脂のバインダとを少なくとも含む下側グリーンシートを形成する工程と、
前記下側グリーンシートに含まれる前記硬化性樹脂を硬化させる工程と、
前記下側グリーンシートの表面に電極パターン層を形成する工程と、
前記電極パターン層の上に、セラミック粉と硬化性樹脂のバインダとを少なくとも含む中間グリーンシートを形成する工程と、
前記中間グリーンシート内の硬化性樹脂を硬化させる工程と、
前記中間グリーンシートの上に電極パターン層を形成する工程と、を有し、
前記支持シートの上に、１層以上の前記中間グリーンシートを介して２層以上の前記電極パターン層を形成し、
最も上側に位置する電極パターン層の上には、硬化前の硬化性樹脂または熱可塑性樹脂を含む上部接着層を形成し、
単一の前記下側グリーンシートと、１層以上５０層以下の前記中間グリーンシートと、２層以上５１層以下の前記電極パターン層と、単一の前記上部接着層とから成る積層体ユニットを前記支持体上に形成し、
前記支持体を剥がした前記積層体ユニットを、前記下側グリーンシートと前記上部接着層とが接触するように、二つ以上積層してグリーンチップを形成し、その後、前記グリーンチップを焼成することを特徴とする。
【００２４】
前記硬化性樹脂としては、特に限定されず、たとえば熱硬化性樹脂、紫外線硬化性樹脂、電子線硬化性樹脂のいずれかである。熱硬化性樹脂は、熱を加えることにより硬化し、紫外線硬化樹脂は、紫外線を照射することにより硬化し、電子線硬化性樹脂は、電子線を照射することにより硬化する。本発明では、これらの樹脂の中でも、後工程において、脱バインダ処理し易い樹脂が好ましく、たとえば熱硬化性アクリル樹脂、紫外線硬化性アクリル樹脂、電子線硬化性アクリル樹脂などが好ましい。
【００２５】
本発明において、好ましくは、前記上部接着層を、転写法、あるいは塗布法により形成する。
【発明を実施するための最良の形態】
【００２６】
以下、本発明を、図面に示す実施形態に基づき説明する。
図１は本発明の一実施形態に係る積層セラミックコンデンサの概略断面図、
図２は図１に示す積層セラミックコンデンサの製造方法の１製造過程を示す要部断面図、
図３は図２の続きの工程を示す要部断面図、
図４および図５はそれぞれ本発明の他の実施形態に係る積層セラミックコンデンサの製造方法の１製造過程を示す要部断面図、
図６（Ａ）〜図６（Ｃ）は、接着層の形成方法の他の例を示す要部断面図である。
【００２７】
まず、本発明に係る方法により製造される電子部品の一実施形態として、積層セラミックコンデンサの全体構成について説明する。  
図１に示すように、本実施形態に係る積層セラミックコンデンサ２は、コンデンサ素体４と、第１端子電極６と第２端子電極８とを有する。コンデンサ素体４は、誘電体層１０と、内部電極層１２とを有し、誘電体層１０の間に、これらの内部電極層１２が交互に積層してある。交互に積層される一方の内部電極層１２は、コンデンサ素体４の第１端部の外側に形成してある第１端子電極６の内側に対して電気的に接続してある。また、交互に積層される他方の内部電極層１２は、コンデンサ素体４の第２端部の外側に形成してある第２端子電極８の内側に対して電気的に接続してある。
【００２８】
誘電体層１０の材質は、特に限定されず、たとえばチタン酸カルシウム、チタン酸ストロンチウムおよび／またはチタン酸バリウムなどの誘電体材料で構成される。各誘電体層１０の厚みは、特に限定されないが、数μｍ〜数百μｍのものが一般的である。特に本実施形態では、好ましくは３μｍ以下、さらに好ましくは１．５μｍ以下、特に好ましくは１μｍ以下に薄層化されている。
【００２９】
端子電極６および８の材質も特に限定されないが、通常、銅や銅合金、ニッケルやニッケル合金などが用いられるが、銀や銀とパラジウムの合金なども使用することができる。端子電極６および８の厚みも特に限定されないが、通常１０〜５０μｍ程度である。
【００３０】
積層セラミックコンデンサ２の形状やサイズは、目的や用途に応じて適宜決定すればよい。積層セラミックコンデンサ２が直方体形状の場合は、通常、縦（０．６〜５．６ｍｍ、好ましくは０．６〜３．２ｍｍ）×横（０．３〜５．０ｍｍ、好ましくは０．３〜１．６ｍｍ）×厚み（０．１〜１．９ｍｍ、好ましくは０．３〜１．６ｍｍ）程度である。
【００３１】
次に、本実施形態に係る積層セラミックコンデンサ２の製造方法の一例を説明する。  
まず、図２に示すように、ノズルコート法、ドクターブレード法などにより、支持シート（支持体）としてのキャリアシート２０上に、厚さｔ１で、下側グリーンシート１０ａを形成する。下側グリーンシート１０ａは、キャリアシート２０に形成された後に乾燥される。下側グリーンシート１０ａの乾燥温度は、好ましくは５０〜１００°Ｃであり、乾燥時間は、好ましくは１〜２０分である。乾燥後のグリーンシート１０ａの厚みは、乾燥前に比較して、５〜２５％の厚みに収縮する。乾燥後のグリーンシートの厚みｔ１は、好ましくは１．５μｍ以下、さらに好ましくは１．０μｍ以下、特に好ましくは０．５μｍ以下である。
【００３２】
キャリアシート２０としては、たとえばＰＥＴフィルムなどが用いられ、剥離性を改善するために、シリコンなどがコーティングしてあるものが好ましい。これらのキャリアシート２０の厚みは、特に限定されないが、好ましくは、５〜１００μｍである。
【００３３】
本実施形態では、下側グリーンシート１０ａを形成するための誘電体ペーストは、通常、誘電体原料と有機ビヒクルとを混練して得られた有機溶剤系ペースト、または水系ペーストで構成される。
【００３４】
誘電体原料としては、複合酸化物や酸化物となる各種化合物、たとえば炭酸塩、硝酸塩、水酸化物、有機金属化合物などから適宜選択され、混合して用いることができる。誘電体原料は、通常、平均粒子径が０．３μｍ以下、好ましくは０．２μｍ以下の粉末として用いられる。なお、きわめて薄いグリーンシートを形成するためには、グリーンシート厚みよりも細かい粉末を使用することが望ましい。
【００３５】
有機ビヒクルとは、バインダを有機溶剤中に溶解したものである。有機ビヒクルに用いられるバインダとしては、本実施形態では、硬化性樹脂が用いられる。硬化性樹脂は、何らかのエネルギーにより硬化する樹脂であり、たとえば熱硬化性樹脂、紫外線（ＵＶ）硬化性樹脂、電子線硬化性樹脂、２液重合型などが例示される。
【００３６】
好ましい熱硬化性樹脂としては、熱硬化性アクリル樹脂、熱硬化性エポキシ樹脂、熱硬化性ウレタンアクリレート、熱硬化性ポリエステルアクリレート、熱硬化性ウレタン樹脂、熱硬化性ユリア樹脂、熱硬化性メラミン樹脂などが例示される。また、好ましいＵＶ硬化性樹脂としては、ＵＶ硬化性アクリル樹脂、ＵＶ硬化性ウレタンアクリレート、ＵＶ硬化性ポリエステルアクリレート、ＵＶ硬化性ウレタン樹脂、ＵＶ硬化性エポキシアクリレート、ＵＶ硬化性イミドアクリレートなどが例示される。さらに、好ましい電子線硬化性樹脂としては、電子線硬化性アクリル樹脂、電子線硬化性ウレタンアクリレート、電子線硬化性ポリエステルアクリレート、電子線硬化性ウレタン樹脂、電子線硬化性エポキシアクリレート樹脂、カチオン硬化型樹脂などが例示される。
【００３７】
有機ビヒクルに用いられる有機溶剤は、上記のバインダ樹脂を溶解するものであれば特に限定されず、テルピネオール、アルコール、ブチルカルビトール、アセトン、メチルエチルケトン（ＭＥＫ）、トルエン、キシレン、酢酸エチル、ステアリン酸ブチル、イソボニルアセテートなどの有機溶剤が用いられる。誘電体ペースト中の各成分の含有量は特に限定されず、通常の含有量、たとえばバインダは５〜１０質量％程度、溶剤は１０〜５０質量％程度とすればよい。
【００３８】
誘電体ペースト中には、必要に応じて各種分散剤、可塑剤、誘電体、ガラスフリット、絶縁体、帯電助剤などから選択される添加物が含有されても良い。ただし、これらの総含有量は、１０質量％以下とすることが望ましい。可塑剤としては、フタル酸ジオクチルやフタル酸ベンジルブチルなどのフタル酸エステル、アジピン酸、燐酸エステル、グリコール類などが例示される。
【００３９】
バインダ樹脂として、アクリル系樹脂を用いる場合には、可塑剤は、バインダ樹脂１００質量部に対して、２５〜１００質量部の含有量であることが好ましい。可塑剤が少なすぎると、グリーンシートが脆くなる傾向にあり、多すぎると、可塑剤が滲み出し、取り扱いが困難である。
【００４０】
キャリアシート２０の上に下側グリーンシート１０ａを形成して乾燥した後には、この下側グリーンシート１０ａに含まれる硬化性樹脂を、その硬化性樹脂の特質に応じたエネルギーを照射して硬化させる。たとえば熱硬化性樹脂であれば、熱を加えて硬化させ、ＵＶ硬化性樹脂であれば紫外線を照射して硬化させ、電子線硬化性樹脂であれば、電子線を照射して硬化させる。
【００４１】
次いで、図２に示すように、キャリアシート２０上に形成した下側グリーンシート１０ａの表面に、所定パターンの電極パターン層１２ａを形成し、その前後に、その電極パターン層１２ａが形成されていない下側グリーンシート１０ａの表面に、電極パターン層１２ａと実質的に同じ厚みの余白パターン層２４を形成する。乾燥後の電極パターン層１２ａの厚みは、特に限定されないが、乾燥後の下側グリーンシート１０ａの厚みｔ１の３０〜８０％程度の厚みである。
【００４２】
電極パターン層１２ａは、たとえば電極ペーストを用いる印刷法などの厚膜形成方法、あるいは蒸着、スパッタリングなどの薄膜法により、グリーンシート１０ａの表面に形成することができる。厚膜法の１種であるスクリーン印刷法あるいはグラビア印刷法により、グリーンシート１０ａの表面に電極パターン層１２ａを形成する場合には、以下のようにして行う。
【００４３】
まず、電極ペーストを準備する。電極ペーストは、各種導電性金属や合金からなる導電体材料、あるいは焼成後に上記した導電体材料となる各種酸化物、有機金属化合物、またはレジネート等と、有機ビヒクルとを混練して調製する。
【００４４】
電極ペーストを製造する際に用いる導体材料としては、ＮｉやＮｉ合金さらにはこれらの混合物を用いる。このような導体材料は、球状、リン片状等、その形状に特に制限はなく、また、これらの形状のものが混合したものであってもよい。また、導体材料の平均粒子径は、通常、０．１〜２μｍ、好ましくは０．２〜１μｍ程度のものを用いればよい。
【００４５】
有機ビヒクルは、バインダおよび溶剤を含有するものである。バインダとしては、例えばエチルセルロース、アクリル樹脂、ポリビニルブチラール、ポリビニルアセタール、ポリビニルアルコール、ポリオレフィン、ポリウレタン、ポリスチレン、または、これらの共重合体などが例示されるが、なかでも、エチルセルロース、またはポリビニルブチラールなどのブチラール系が好ましい。
【００４６】
バインダは、電極ペースト中に、導体材料（金属粉末）１００質量部に対して、好ましくは４〜１０質量部含まれる。溶剤としては、例えばテルピネオール、ブチルカルビトール、ケロシン、アセトン、イソボニルアセテート等公知のものはいずれも使用可能である。溶剤含有量は、ペースト全体に対して、好ましくは２０〜５５質量％程度とする。
【００４７】
接着性の改善のために、電極ペーストには、可塑剤または粘着剤が含まれることが好ましい。可塑剤としては、誘電体ペーストと同じものが使用でき、可塑剤の添加量は、電極ペースト中に、バインダ１００質量部に対して、好ましくは１０〜３００質量部、さらに好ましくは１０〜２００質量部である。なお、可塑剤または粘着剤の添加量が多すぎると、電極パターン層１２ａの強度が著しく低下する傾向にある。また、電極ペースト中には、可塑剤および／または粘着剤を添加して、電極ペーストの接着性および／または粘着性を向上させることが好ましい。
【００４８】
グリーンシート１０ａの表面に、所定パターンの電極ペースト層を印刷法で形成した後、またはその前に、電極パターン層１２ａが形成されていないグリーンシート１０ａの表面に、電極パターン層１２ａと実質的に同じ厚みの余白パターン層２４を形成する。余白パターン層２４は、下側グリーンシート１０ａと同様な誘電体ペーストを用いて印刷法により形成されるが、余白パターン層のための誘電体ペーストに含まれるバインダ樹脂としては、必ずしも硬化性樹脂を含まない通常の熱可塑性樹脂を用いることができる。
【００４９】
すなわち、余白パターン層２４を形成するための誘電体ペーストは、後述する上部接着層１０ｃを形成するための接着剤と同様に、熱可塑性樹脂をバインダ樹脂として含むものでも良い。積層時の接着性を向上させるという観点からは、余白パターン層２４を形成するための誘電体ペーストは、後述する上部接着層１０ｃを形成するための接着剤と同様に、熱可塑性樹脂をバインダ樹脂として含むものであることが好ましい。
【００５０】
余白パターン層２４は、電極パターン層１２ａと同様に、印刷法などで形成される。電極パターン層１２ａおよび余白パターン層２４は、必要に応じて乾燥される。乾燥温度は、特に限定されないが、好ましくは７０〜１２０°Ｃであり、乾燥時間は、好ましくは５〜１５分である。
【００５１】
次に、これらの電極パターン層１２ａおよび余白パターン層２４の上に、図２に示すように、中間グリーンシート１０ｂを、ドクターブレード法あるいはノズルコート法などで形成する。中間グリーンシート１０ｂを形成するための誘電体ペーストは、下側グリーンシート１０ａを形成するための誘電体ペーストと同様に、バインダ樹脂として、硬化性樹脂を含む。
【００５２】
中間グリーンシート１０ｂを形成するための誘電体ペーストと、下側グリーンシート１０ａを形成するための誘電体ペーストとは、全く同じであることが、ペーストの種類を減少させる点で好ましいが、必ずしも全く同じである必要はない。たとえば硬化性樹脂の種類を、中間グリーンシート１０ｂを形成するための誘電体ペーストと、下側グリーンシート１０ａを形成するための誘電体ペーストとで異ならせても良い。ただし、その場合には、硬化させるためのエネルギーの種類も異なる可能性がある。
【００５３】
中間グリーンシート１０ｂを形成した後、乾燥させ、その後に、中間グリーンシート１０ｂに含まれる硬化性樹脂にエネルギーを加えて硬化させる。硬化の方法は、下側グリーンシート１０ａの硬化の方法と同様である。乾燥後の中間グリーンシート１０ｂの厚さｔ２については後述する。
【００５４】
次に、この中間グリーンシート１０ｂの表面に、二層目の電極パターン層１２ａおよび余白パターン層２４を、一層目の電極パターン層１２ａおよび余白パターン層２４を形成した方法と同様な方法で形成する。
【００５５】
次に、二層目の電極パターン層１２ａおよび余白パターン層２４の上に上部接着層１０ｃを形成する。上部接着層１０ｃは、ドクターブレード法あるいはノズルコート法などで形成される。上部接着層１０ｃは、通常の硬化前の硬化性樹脂または熱可塑性樹脂を含む接着剤で構成される。
【００５６】
上部接着層１０ｃを形成するための接着剤は、硬化前の硬化性樹脂または熱可塑性樹脂と、溶剤と、好ましくは可塑剤とを含む。上部接着層１０ｃには、下側グリーンシート１０ａまたは中間グリーンシート１０ｂを構成する誘電体と同じ誘電体粒子を含ませても良いが、誘電体粒子の粒径よりも厚みが薄い接着層を形成する場合には、誘電体粒子を含ませない方がよい。また、上部接着層１０ｃに誘電体粒子を含ませる場合には、その誘電体粒子の粒径は、グリーンシートに含まれる誘電体粒子の粒径より小さいことが好ましい。
【００５７】
上部接着層１０ｃに含まれる硬化前の硬化性樹脂または熱可塑性樹脂としては、たとえば、アクリル樹脂、ポリビニルブチラール等のブチラール系樹脂、ポリビニルアセタール、ポリビニルアルコール、ポリオレフィン、ポリウレタン、ポリスチレン、または、これらの共重合体からなる有機質、またはエマルジョンで構成される。本実施形態では、上記熱可塑性樹脂として、アクリル樹脂、あるいはポリビニルブチラール等のブチラール系樹脂を用いることが、特に好ましい。
【００５８】
上部接着層１０ｃのための溶剤としては、特に限定されないが、たとえばメチルエチルケトン、トルエン、エチルアルコールなどが例示される。
【００５９】
樹脂量は、上部接着層１０ｃを形成するための接着剤中に、溶剤１００質量部に対して、５質量部以下、好ましくは２質量部以下、さらに好ましくは１質量部以下で含まれることが好ましい。
【００６０】
上部接着層１０ｃのための可塑剤としては、特に限定されないが、たとえばフタル酸ジオクチルやフタル酸ビス（２−エチルヘキシル）などのフタル酸エステル、アジピン酸、燐酸エステル、グリコール類などが例示される。
【００６１】
可塑剤は、乾燥後の上部接着層１０ｃ中に、樹脂１００質量部に対して、０〜２００質量部、好ましくは２０〜２００質量部、さらに好ましくは３０〜７０質量部で含まれることが好ましい。
【００６２】
上部接着層１０ｃは、さらに帯電除剤を含むことが好ましく、当該帯電除剤は、イミダゾリン系界面活性剤の中の１つを含み、帯電除剤の重量基準添加量は、有機高分子材料の重量基準添加量以下であることが好ましい。帯電除剤の含有量は、上部接着層１０ｃ中に、樹脂１００質量部に対して、０〜２００質量部、好ましくは２０〜２００質量部、さらに好ましくは５０〜１００質量部で含まれることが好ましい。
【００６３】
上部接着層１０ｃの厚みｔ３は、好ましくは０．０２〜０．３μｍ、より好ましくは０．０５〜０．１μｍであり、しかもグリーンシートに含まれる誘電体粒子の平均粒径よりも薄いことが好ましい。また、上部接着層１０ｃの厚みが、下側グリーンシート１０ａまたは中間グリーンシートの厚みの１／５以下であることが好ましい。
【００６４】
上部接着層１０ｃの厚みｔ３が薄すぎると、接着力が低下し、厚すぎると、その接着層の厚みに依存して焼結後の素子本体の内部に隙間ができやすく、その体積分の静電容量が著しく低下する傾向にある。
【００６５】
上部接着層１０ｃは、たとえばノズルコート法、バーコータ法、ダイコータ法、リバースコータ法、ディップコーター法、キスコーター法などの方法により形成され、必要に応じて乾燥される。乾燥温度は、特に限定されないが、好ましくは室温〜８０°Ｃであり、乾燥時間は、好ましくは１〜５分である。
【００６６】
本実施形態では、下側グリーンシート１０ａ、一層目の電極パターン層１２ａ（余白パターン層２４含む）、中間グリーンシート１０ｂ、二層目の電極パターン層１２ａ（余白パターン層２４含む）、および上部接着層１０ｃが、単一の積層体ユニットＵ１を構成する。積層体ユニットＵ１は、後工程で、図３に示すように、多数積層される。
【００６７】
図３に示すように、キャリアシート２０から引き剥がされた積層体ユニットＵ１は、キャリアシート２０の上に積層してある他の積層体ユニットＵ１の上に、上部接着層１０ｃと下側グリーンシート１０ａとが接触するように積層される。この積層体ユニットＵ１の積層を繰り返すことにより、電極パターン層１２ａが積層方向Ｚに多数積層してある積層体が得られる。なお、上部接着層１０ｃに硬化前の硬化性樹脂が含まれている場合には、硬化処理を行うことなく、積層体ユニットＵ１同士を積層する。
【００６８】
本実施形態では、前記中間グリーンシート１０ｂの厚みｔ２は、前記下側グリーンシート１０ａの厚みｔ１に略等しい。前記中間グリーンシート１０ｂの上に他の積層体ユニットＵ１の下側グリーンシートが上部接着層１０ｃを介して積層される。上部接着層１０ｃは、脱バインダ処理あるいは焼成処理後に無くなる部分であり、積層方向の電極パターン層１２ａの間に存在する誘電体の厚みは均一になる。
【００６９】
本実施形態では、積層体ユニットＵ１が積層方向Ｚに多数積層され、この積層体を最終加圧後に所定サイズに切断し、グリーンチップを形成する。なお、図示省略してあるが、積層体ユニットＵ１の積層方向Ｚにおける積層端部には、それぞれ電極パターン層が形成されていない外装用グリーンシートが積層される。なお、最終加圧時の圧力は、好ましくは１０〜２００ＭＰａとし、また、加熱温度は、好ましくは、４０〜１００°Ｃとする。
【００７０】
本実施形態では、積層体を切断後のグリーンチップにおける電極パターン層１２ａが、焼成後に内部電極層１２となる部分であり、中間グリーンシート１０ｂまたは下側グリーンシート１０ａが、焼成後にそれぞれ誘電体層１０となる部分である。
【００７１】
グリーンチップは、その後、脱バインダ処理、焼成処理が行われ、そして、誘電体層を再酸化させるため、熱処理が行われる。
【００７２】
脱バインダ処理は、通常の条件で行えばよいが、内部電極層の導電体材料にＮｉやＮｉ合金等の卑金属を用いる場合、特に下記の条件で行うことが好ましい。
【００７３】
昇温速度：５〜３００℃／時間、特に１０〜５０℃／時間、  
保持温度：２００〜４００℃、特に２５０〜３５０℃、  
保持時間：０．５〜２０時間、特に１〜１０時間、  
雰囲気  ：加湿したＮ２  とＨ２  との混合ガス。
【００７４】
焼成条件は、下記の条件が好ましい。  
昇温速度：５０〜５００℃／時間、特に２００〜３００℃／時間、  
保持温度：１１００〜１３００℃、特に１１５０〜１２５０℃、
保持時間：０．５〜８時間、特に１〜３時間、  
冷却速度：５０〜５００℃／時間、特に２００〜３００℃／時間、  
雰囲気ガス：加湿したＮ２  とＨ２  との混合ガス等。
【００７５】
ただし、焼成時の空気雰囲気中の酸素分圧は、１０−２Ｐａ以下、特に１０−２〜１０−８Ｐａにて行うことが好ましい。前記範囲を超えると、内部電極層が酸化する傾向にあり、また、酸素分圧があまり低すぎると、内部電極層の電極材料が異常焼結を起こし、途切れてしまう傾向にある。
【００７６】
このような焼成を行った後の熱処理は、保持温度または最高温度を、好ましくは１０００℃以上、さらに好ましくは１０００〜１１００℃として行うことが好ましい。熱処理の際の酸素分圧は、焼成時の還元雰囲気よりも高い酸素分圧であり、好ましくは１０−３Ｐａ〜１Ｐａ、より好ましくは１０−２Ｐａ〜１Ｐａである。
【００７７】
そして、そのほかの熱処理条件は下記の条件が好ましい。  
保持時間：０〜６時間、特に２〜５時間、  
冷却速度：５０〜５００℃／時間、特に１００〜３００℃／時間、  
雰囲気用ガス：加湿したＮ２  ガス等。
【００７８】
なお、Ｎ２  ガスや混合ガス等を加湿するには、例えば加温した水にガスを通し、バブリングする装置等を使用すればよい。この場合、水温は０〜７５℃程度が好ましい。また脱バインダ処理、焼成および熱処理は、それぞれを連続して行っても、独立に行ってもよい。これらを連続して行なう場合、脱バインダ処理後、冷却せずに雰囲気を変更し、続いて焼成の際の保持温度まで昇温して焼成を行ない、次いで冷却し、熱処理の保持温度に達したときに雰囲気を変更して熱処理を行なうことが好ましい。一方、これらを独立して行なう場合、焼成に際しては、脱バインダ処理時の保持温度までＮ２  ガスあるいは加湿したＮ２  ガス雰囲気下で昇温した後、雰囲気を変更してさらに昇温を続けることが好ましく、熱処理時の保持温度まで冷却した後は、再びＮ２  ガスあるいは加湿したＮ２  ガス雰囲気に変更して冷却を続けることが好ましい。また、熱処理に際しては、Ｎ２  ガス雰囲気下で保持温度まで昇温した後、雰囲気を変更してもよく、熱処理の全過程を加湿したＮ２  ガス雰囲気としてもよい。
【００７９】
このようにして得られた焼結体（素子本体４）には、例えばバレル研磨、サンドプラスト等にて端面研磨を施し、端子電極用ペーストを焼きつけて端子電極６，８が形成される。端子電極用ペーストの焼成条件は、例えば、加湿したＮ２  とＨ２  との混合ガス中で６００〜８００℃にて１０分間〜１時間程度とすることが好ましい。そして、必要に応じ、端子電極６，８上にめっき等を行うことによりパッド層を形成する。なお、端子電極用ペーストは、上記した電極ペーストと同様にして調製すればよい。  
【００８０】
このようにして製造された本発明の積層セラミックコンデンサは、ハンダ付等によりプリント基板上などに実装され、各種電子機器等に使用される。
【００８１】
本実施形態では、第１層目の下側グリーンシート１０ａの表面に、電極パターン層１２ａを形成する前に、下側グリーンシート１０ａに含まれる硬化性樹脂を、熱、紫外線、あるいは電子線などを加えることにより硬化させる。硬化された樹脂は、あらゆる溶剤に対して不溶な樹脂に変化する。そのため、その下側グリーンシート１０ａの表面に電極パターン層１２ａを印刷法などで形成したとしても、電極パターン層１２ａに含まれる溶剤がグリーンシートを侵食すること（溶剤によるシートアタック）はない。その結果、結果として得られる積層セラミックコンデンサ２のショート不良を低減することができる。
【００８２】
また、本実施形態の方法では、積層体ユニットＵ１は、図３に示すように積層（積層プレス工程）されるが、その積層に際して、上部接着層１０ｃの上に下側グリーンシート１０ａが接することになる。下側グリーンシート１０ａには、硬化性樹脂が含まれ、下側グリーンシート１０ａの樹脂は既に硬化されている。もし、仮に上部接着層１０ｃにも硬化性樹脂が含まれており、すでに硬化されているとすると、それらの接着が不十分に成りやすく、積層が良好に行えないおそれがある。本実施形態では、上部接着層１０ｃには、硬化前の硬化性樹脂または熱可塑性樹脂が含まれているので、上部接着層１０ｃの上に他の積層体ユニットＵ１の下側グリーンシート１０ａが接触して積層されたとしても、その接着性は良好であり、積層が容易である。
【００８３】
また、上部接着層１０ｃが硬化前の硬化性樹脂または熱可塑性樹脂を含む接着剤により形成されるとしても、中間グリーンシート１０ｂは硬化しているため、中間グリーンシート１０ｂへの接着剤の浸透が無い。このため、シート厚みが一定にならないという不具合やピンホール等の不具合が発生しにくくなる。なお、同様な理由から、中間グリーンシート１０ｂを形成する際にも、下側グリーンシート１０ａは硬化しているため、下側グリーンシート１０ａへの接着剤の浸透が無い。このため、シート厚みが一定にならないという不具合やピンホール等の不具合が発生しにくくなる。
【００８４】
そのため、本実施形態の製造方法によると、グリーンシートを極めて薄くした場合においても、シートアタックを有効に防止することが可能であり、しかも、接着性を高く保ちつつ、積層することが可能である。また、少なくとも二層の電極パターン層１２ａを有する積層体ユニットＵ１を積層方向に積層するために、積層工程の短縮による製造工程の簡略化や製造コストの低減が可能となる。
【００８５】
なお、本発明は、上述した実施形態に限定されるものではなく、本発明の範囲内で種々に改変することができる。  
たとえば、本発明の方法は、積層セラミックコンデンサの製造方法に限らず、その他の積層型電子部品の製造方法としても適用することが可能である。
【００８６】
また、上述した実施形態では、積層体ユニットＵ１の内部には、単一の中間グリーンシート１０ｂのみを形成してあるが、図４に示すように、単一の積層体ユニットＵ１の内部には、１層以上５０層以下の中間グリーンシート１０ｂと、２層以上５１層以下の電極パターン層１２ａ（余白パターン層２４も含む）を形成しても良い。この実施形態の場合には、図１〜図３に示す実施形態と同様な作用効果を奏すると共に、積層体ユニットＵ１自体が、多数の積層数の電極パターン層１２ａを有するために、積層体ユニットＵ１を積層する回数を低減して製造工程の簡略化を図ることも可能である。
【００８７】
なお、図４に示す実施形態に係る積層体ユニットＵ１における構成部材は、図１〜図３に示す実施形態に係る積層体ユニットＵ１における構成部材と共通し、その共通する部材には、共通する符号を付し、その説明は省略する。また、図４に示す積層体ユニットＵ１を用いてグリーンチップを製作し、図１に示す積層セラミックコンデンサ２を製造するための方法は、図１〜図３に示す実施形態の場合と同様である。
【００８８】
図５は、本発明のさらにその他の実施形態に係る製造方法を示す。この実施形態の方法は、積層体ユニットＵ１が、下側グリーンシート１０ａ、電極パターン層１２ａ（余白パターン層２４含む）、および上部接着層１０ｃで構成してある以外は、図１〜図３に示す方法と同様である。この実施形態では、積層体ユニットＵ１中に、中間グリーンシート１０ｂが無いために、積層体ユニットＵ１の積層回数が増大するおそれがあるが、製造工程が増大する以外は、図１〜図３に示す方法と同様な作用効果を奏する。
【００８９】
図６は、本発明のさらにその他の実施形態に係る製造方法を示す。この実施形態では、上部接着層１０ｃを転写法により形成する。すなわち、キャリアシート２０とは別に、図６（Ａ）に示すように、第２支持シートとしてのキャリアシート２６の表面に上部接着層１０ｃが形成してある接着層転写用シートを準備する。次に、図６（Ｂ）および図６（Ｃ）に示すように、転写用シートの接着層１０ｃを、電極パターン層１２ａおよび余白パターン層２４の表面に転写する。
【００９０】
上部接着層１０ｃを、転写法により形成することにより、接着層の成分の電極パターン層１２ａや余白パターン層２４への染み込みを有効に防止することができる。そのため、電極パターン層１２ａや余白パターン層２４の組成に悪影響を与えるおそれがない。さらに、上部接着層１０ｃを薄く形成した場合においても、接着層の成分が、電極パターン層１２ａや余白パターン層２４へ染み込まないため、接着性を高く保つことができる。
【００９１】
転写時の加熱温度は、４０〜１００°Ｃが好ましく、また、加圧力は、０．２〜１５ＭＰａが好ましい。加圧は、プレスによる加圧でも、カレンダロールによる加圧でも良いが、一対のロールにより行うことが好ましい。
【００９２】
また、上述した実施形態では、電極パターン層１２ａのパターン隙間に、余白パターン層２４を形成しているが、本発明では必ずしも余白パターンを形成する必要はなく、余白パターン層を形成しない場合においても、本発明の基本的な作用効果を奏する。ただし、余白パターン層２４を形成することで、電極パターン層１２ａの上にグリーンシート１０ｂまたは１０ｃを形成したとしても、グリーンシートに段差などが形成されることはなく、積層後のチップ形状も良好なものとなる。
【００９３】
なお、余白パターン層２４を形成する際には、その下側のグリーンシート１０ａまたは１０ｂに含まれる樹脂は硬化しているので、余白パターン層２４を形成するための印刷ペーストの溶剤によるシートアタックの影響を受けにくくショート不良対策に効果がある。
【実施例】
【００９４】
以下、本発明を、さらに詳細な実施例に基づき説明するが、本発明は、これら実施例に限定されない。
まず、下記の各ペーストを準備した。  
【００９５】
熱硬化性樹脂含有誘電体ペーストＡ１ 
誘電体原料として、主成分：ＢａＴｉＯ３（平均粒径０．２μｍ／堺化学工業社製ＢＴ０２粉）と、副成分とを準備した。誘電体原料の副成分としては、主成分１００モルに対し、２モルのＹ２Ｏ３  と、２モルのＭｇＯと、０．４モルのＭｎＯと、０．１モルのＶ２Ｏ５  と、３モルの（Ｂａ０．６Ｃａ０．４）ＳｉＯ３  とを用いた。
【００９６】
この誘電体原料１００重量部と、分散剤（高分子系分散剤／サンノプコ社製  ＳＮ５４６８）１重量部と、エタノール１００重量部とを、ジルコニアボール（２ｍｍφ）とともにポリエチレン容器に投入し、１６時間混合して誘電体混合溶液を得た。
【００９７】
この誘電体混合溶液を乾燥温度１２０℃で１２時間乾燥し、誘電体粉末を得た。この誘電体粉末１００重量部と、溶剤ＭＥＫ５０重量部と、溶剤トルエン２０重量部と、ブロック型分散剤１重量部（ユニケマ（株）社製ＪＰ４）とをボールミルで４時間混合行って一次分散させた。
【００９８】
一次分散後の分散物に、熱硬化性アクリル樹脂（メタアクリル酸アルキルエステル共重合体樹脂、日本カーバイド（株）社製）１０重量部と、アミン系硬化剤（日本カーバイド（株）社製）１重量部とを添加してボールミルにて１６時間混合して、二次分散させて、熱硬化性樹脂含有誘電体ペーストＡ１を得た。
【００９９】
熱可塑性樹脂含有誘電体ペーストＢ１ 
一次分散後の分散物に、熱硬化性アクリル樹脂を加えないで、熱可塑性アクリル樹脂（ＭＭ７４７樹脂、藤倉化成（株）社製）１０重量部を添加した以外は、熱硬化性樹脂含有誘電体ペーストＡ１と同様にして、熱可塑性樹脂含有誘電体ペーストＢ１を得た。
【０１００】
熱可塑性樹脂含有接着剤Ｃ１ 
熱可塑性アクリル樹脂（ＭＭ７４７樹脂、藤倉化成（株）社製）２重量部と、メチルエチルケトン、トルエン、エチルアルコールから構成される溶剤１００重量部とを有する樹脂溶液を熱可塑性樹脂含有接着剤Ｃ１とした。
【０１０１】
ＵＶ硬化性樹脂含有誘電体ペーストＡ２ 
一次分散後の分散物に、熱硬化性アクリル樹脂の代わりに、紫外線（ＵＶ）硬化性アクリル樹脂（メタアクリル酸アルキルエステル共重合体樹脂、日本カーバイト（株）社製）１０重量部を添加した以外は、熱硬化性樹脂含有誘電体ペーストＡ１と同様にして、ＵＶ硬化性樹脂含有誘電体ペーストＡ２を得た。
【０１０２】
電子線硬化性樹脂含有誘電体ペーストＡ３ 
一次分散後の分散物に、熱硬化性アクリル樹脂の代わりに、電子線硬化性アクリル樹脂（メタアクリル酸アルキルエステル共重合体樹脂、日本カーバイト（株）社製）１０重量部を添加した以外は、熱硬化性樹脂含有誘電体ペーストＡ１と同様にして、電子線硬化性樹脂含有誘電体ペーストＡ３を得た。
【０１０３】
熱硬化性樹脂含有誘電体ペーストＡ４ 
一次分散後の分散物に、熱硬化性アクリル樹脂の代わりに、熱硬化性エポキシ樹脂（ビスフェノールＡ型エポキシ樹脂、大日本インキ化学工業（株）社製）１０重量部を添加した以外は、熱硬化性樹脂含有誘電体ペーストＡ１と同様にして、熱硬化性樹脂含有誘電体ペーストＡ４を得た。
【０１０４】
熱硬化性樹脂含有誘電体ペーストＡ５ 
一次分散後の分散物に、熱硬化性アクリル樹脂の代わりに、熱硬化性ウレタンアクリレート樹脂（第一工業製薬（株）社製）１０重量部を添加した以外は、熱硬化性樹脂含有誘電体ペーストＡ１と同様にして、熱硬化性樹脂含有誘電体ペーストＡ５を得た。
【０１０５】
ＵＶ硬化性樹脂含有誘電体ペーストＡ６ 
一次分散後の分散物に、熱硬化性アクリル樹脂の代わりに、ＵＶ硬化性ウレタンアクリレート樹脂（東亜合成（株）社製）１０重量部を添加した以外は、熱硬化性樹脂含有誘電体ペーストＡ１と同様にして、ＵＶ硬化性樹脂含有誘電体ペーストＡ６を得た。
【０１０６】
電子線硬化性樹脂含有誘電体ペーストＡ７ 
一次分散後の分散物に、熱硬化性アクリル樹脂の代わりに、電子線硬化性ウレタンアクリレート樹脂（東亜合成（株）社製）１０重量部を添加した以外は、熱硬化性樹脂含有誘電体ペーストＡ１と同様にして、電子線硬化性樹脂含有誘電体ペーストＡ７を得た。
【０１０７】
硬化性樹脂含有接着剤Ｄ１ 
熱硬化性アクリル樹脂（メタアクリル酸アルキルエステル共重合体樹脂、日本カーバイド（株）社製）２重量部と、アミン系硬化剤（日本カーバイド（株）社製）０．２重量部と、メチルエチルケトンとトルエンからなる溶剤１００重量部とを有する樹脂溶液を、硬化性樹脂含有接着剤Ｄ１とした。
【０１０８】
電極パターン層用ペースト 
まず、添加物（副成分）原料として、（Ｂａ，Ｃａ）ＳｉＯ３：１．４８重量部、Ｙ２Ｏ３：１．０１重量部、ＭｇＣＯ３：０．７２重量部、ＭｎＯ：０．１３重量部およびＶ２Ｏ５：０．０４５重量部を準備した。次に、準備したこれらの添加物（副成分）原料を混合し、添加物（副成分）原料混合物を得た。
【０１０９】
次いで、添加物原料混合物：１００重量部、アセトン：１５０重量部、ターピネオール：１０４．３重量部、ポリエチレングリコール系分散剤：１．５重量部を混合して、スラリー化し、得られたスラリーを粉砕機（アシザワ・ファインテック（株）  型式ＬＭＺ０．６）により粉砕し、添加物スラリーを得た。
【０１１０】
なお、スラリー中の添加物の粉砕は、ローターを周速１４ｍ／分の条件で回転させ、スラリーをベッセルとスラリータンクとの間を循環させることにより行った。なお、ベッセルには、直径０．１ｍｍのＺｒＯ２ビーズを、ベッセル容量に対して、８０％になるように充填し、また、粉砕は、全スラリーのベッセル内での滞留時間が５分となるように行った。なお、粉砕後の添加物のメジアン径は０．１μｍであった。
【０１１１】
次いで、粉砕後の添加物スラリーについて、エバポレータを用い、スラリー中からアセトンを蒸発させることにより除去し、添加物原料がターピネオールに分散された添加物スラリーを調製した。なお、アセトンを除去した後の添加物スラリー中の添加物原料濃度は４９．３重量％であった。
【０１１２】
次いで、ニッケル粉末（粒径０．２μｍ／川鉄工業（株））：１００重量部、添加物スラリー：１．７７重量部、ＢａＴｉＯ３  粉末（粒径０．０５μｍ／堺化学工業（株））：１９．１４重量部、有機ビヒクル：５６．２５重量部、ポリエチレングリコール系分散剤：１．１９重量部、フタル酸ジオクチル（可塑剤）：２．２５重量部、イソボニルアセテート：３２．１９重量部およびアセトン５６重量部を、ボールミルを使用して混合してペースト化した。次いで、得られたペーストを、エバポレータおよび加熱機構を備えた攪拌装置を使用して、アセトンを蒸発させることにより、除去し、電極パターン層用ペーストを得た。
【０１１３】
なお、ボールミルによる混合は、ボールミル中に２ｍｍφのＺｒＯ２メディアを３０容積％、上記各原料の混合物を６０容積％充填し、周速４５ｍ／分および１６時間の条件で行った。また、上記の有機ビヒクルは、７０°Ｃの温度で、分子量１３万のエチルセルロース樹脂：４重量部と分子量２３万のエチルセルロース樹脂：４重量部とをイソボニルアセテート：９２重量部に撹拌溶解することにより作製した。すなわち、有機ビヒクル中の樹脂含有量（エチルセルロース樹脂の量）は、８重量％とした。
【０１１４】
次いで、得られた内部電極用ペーストの粘度を、円錐円盤粘度計（ＨＡＡＫＥ社製）を用いて、２５℃、剪断速度８ｓｅｃ−１における粘度Ｖ８、および５０ｓｅｃ−１における粘度Ｖ５０を、それぞれ測定した。測定の結果、Ｖ８＝１５．５ｃｐｓ、Ｖ５０＝８．５ｃｐｓ、Ｖ８／Ｖ５０＝１．７２であり、印刷法に良好に用いることができる粘度となっていることが確認できた。
【０１１５】
余白パターン用ペースト 
まず、内部電極用ペーストと同様にして、添加物原料がターピネオールに分散された添加物スラリーを調製した。  
【０１１６】
次いで、添加物スラリー：８．８７重量部、ＢａＴｉＯ３  粉末（ＢＴ−０２／堺化学工業（株））：９５．７０重量部、有機ビヒクル：１０４．３６重量部、ポリエチレングリコール系分散剤：１．０重量部、フタル酸ジオクチル（可塑剤）：２．６１重量部、イソボニルアセテート：１９．６０重量部、アセトン５７．２０重量部、およびイミダゾリン系界面活性剤（帯電助剤）：０．４重量部を、ボールミルを使用して混合してペースト化した。次いで、得られたペーストを、エバポレータおよび加熱機構を備えた攪拌装置を使用して、アセトンを蒸発させることにより、除去し、余白パターン用ペーストを得た。なお、上記有機ビヒクルとしては、内部電極用ペーストと同じ有機ビヒクルを使用した。すなわち、エチルセルロース樹脂の８重量％イソボニルアセテート溶液とした。
【０１１７】
次いで、内部電極用ペーストと同様にして、得られた余白パターン用ペーストの粘度を測定した。測定の結果、Ｖ８＝１９．９ｃｐｓ、Ｖ５０＝１０．６ｃｐｓ、Ｖ８／Ｖ５０＝１．８８であり、印刷法に良好に用いることができる粘度となっていることが確認できた。
【０１１８】
実施例１ 
まず、表面にシリコーン系樹脂により剥離処理を施したＰＥＴフィルム（第１支持シート）上に、上記の熱硬化性樹脂含有誘電体ペーストＡ１を、ノズルコート法により塗布し、次いで、乾燥することにより、図２に示す下側グリーンシート１０ａを形成した。乾燥炉内にシートを連続して送り込み乾燥を行い、乾燥炉内の温度を８０℃とし、乾燥時間は２分間であった。グリーンシートは、乾燥時の膜厚ｔ１が１．０μｍとなるように形成した。
【０１１９】
次いで、得られたグリーンシートを、熱処理乾燥炉に通し、グリーンシートに含まれる熱硬化性樹脂を硬化させるために、１００°Ｃおよび１５分の条件で熱硬化処理を行った。
【０１２０】
次に、そのグリーンシート１０ａ上に、上記の内部電極用ペーストを用いて、スクリーン印刷機により印刷し、次いで、９０℃および１０分の条件で乾燥することにより、所定パターンを有する電極パターン層１２ａを形成した。内部電極層は、乾燥時の膜厚が１μｍとなるように形成した。
【０１２１】
次いで、電極パターン層１２ａを形成したグリーンシート１０ａの電極パターン層１２ａが形成されていない部分に、上記の余白パターン用ペーストを、スクリーン印刷機により印刷し、次いで、９０℃および１０分の条件で乾燥することにより、余白パターン層２４を形成した。
【０１２２】
次に、第１層目の電極パターン層１２ａおよび余白パターン層２４の上に、ノズルコート塗布により、上記の熱硬化性樹脂含有誘電体ペーストＡ１を用いてシート化し、中間グリーンシート１０ｂを得た。そのシートを、８０°Ｃの乾燥炉内に連続的に送り込んで溶剤を乾燥させた。乾燥時間は２分で行った。乾燥後のグリーンシート１０ｂの厚さｔ２は１μｍであった。
【０１２３】
次いで、得られた中間グリーンシート１０ｂを、熱処理乾燥炉に通し、グリーンシートに含まれる熱硬化性樹脂を硬化させるために、１００°Ｃおよび１５分の条件で熱硬化処理を行った。
【０１２４】
次に、この中間グリーンシート１０ｂの表面に、第１層目の電極パターン層１２ａおよび余白パターン層２４と同様にして、第２層目の電極パターン層１２ａおよび余白パターン層２４を形成した。
【０１２５】
次に、乾燥後の第２層目の電極パターン層１２ａおよび余白パターン層２４の表面に、上記の熱可塑性樹脂含有接着剤Ｃ１を用いて、ノズルコート塗布により、上部接着層１０ｃを形成した。このシートを８０°Ｃの乾燥炉内に連続的にシートを送り込んで溶剤を乾燥させた。乾燥時間は２分で行った。乾燥後の上部接着層１０ｃの厚さｔ３は０．１μｍであった。
【０１２６】
このようにしてキャリアシート２０の上に、下側グリーンシート１０ａ、第１層目の電極パターン層１２ａおよび余白パターン層２４、中間グリーンシート１０ｂ、第２層目の電極パターン層１２ａおよび余白パターン層２４、および上部接着層１０ｃから成る積層体ユニットＵ１を形成した。
【０１２７】
キャリアシート２０から剥がした積層体ユニットＵ１を、多数準備し、電極パターン層の積層数が合計で１００層となるように熱圧着して積層して積層体を得た。熱圧着時の条件は、１００ＭＰａおよび７０℃の条件であった。次に、得られた積層体を、ダイシング加工機によって、切断することにより、焼成前のグリーンチップを得た。なお、本実施例では、焼成前のグリーンチップについて、後に説明する方法により、シートアタックの有無について観察した。
【０１２８】
次いで、このようにして得られたグリーンチップを、脱バインダ処理、焼成およびアニール（熱処理）を行って、チップ形状の焼結体を作製した。
【０１２９】
脱バインダは、
昇温速度：５０℃／時間、
保持温度：２４０℃、
保持時間：８時間、
雰囲気ガス：空気中、
で行った。
【０１３０】
焼成は、
昇温速度：３００℃／時間、
保持温度：１２００℃、
保持時間：２時間、
冷却速度：３００℃／時間、
雰囲気ガス：露点２０℃に制御されたＮ２ガスとＨ２（５％）との混合ガス、
で行った。
【０１３１】
アニール（再酸化）は、
保持時間：３時間、
冷却速度：３００℃／時間、
雰囲気用ガス：露点２０℃に制御されたＮ２ガス、
で行った。なお、雰囲気ガスの加湿には、ウェッターを用い、水温０〜７５℃にて行った。
【０１３２】
次いで、チップ形状の焼結体の端面をサンドブラストにて研磨したのち、Ｉｎ−Ｇａ合金ペーストを端部に塗布し、その後、焼成を行うことにより外部電極を形成し、図１に示す構成の積層セラミックコンデンサのサンプルを得た。焼成後のサンプルの幅０．８mmで、長さ１．６mmであった。
【０１３３】
シートアタックの有無の測定 
上記にて得られた焼成前のグリーンチップのサンプルについて、シートアタックの発生度合いを測定した。測定は、まず、５０個のグリーンチップサンプルを、誘電体層および内部電極層の側面が露出するように、２液硬化性エポキシ樹脂中に埋め込み、その後、２液硬化性エポキシ樹脂を硬化させた。次いで、エポキシ樹脂中に埋め込んだグリーンチップサンプルを、サンドペーパーを使用して、深さ１．６ｍｍまで研磨した。なお、サンドペーパーによる研磨は、＃４００のサンドペーパー、＃８００のサンドペーパー、＃１０００のサンドペーパーおよび＃２０００のサンドペーパーを、この順に使用することにより行った。次いで、サンドペーパーによる研磨面を、ダイヤモンドペーストを使用して、鏡面研磨処理を施した。そして、光学顕微鏡を使用し、鏡面研磨処理を行った研磨面を、拡大倍率４００倍にて、観察し、シートアタックの有無を調べた。光学顕微鏡による観察の結果、全測定サンプルに対する、シートアタックが発生していたサンプルの比率を、シートアタック比率とした。結果を表１に示す。
【０１３４】
なお、シートアタックが生じているか否かについては、グリーンシートの厚みが、他の部分に比較して、５０％以下に極端に薄くなっている部分があるか否かで判断した。
【０１３５】
積層の可否
積層体ユニットＵ１を、積層方向に重ねて熱圧着して積層体が得られるか否かで判断した。
【０１３６】
ショート不良率の測定 
ショート不良率は、５０個のコンデンササンプルを準備し、ショート不良が発生した個数を調べて測定した。  
【０１３７】
具体的には、絶縁抵抗計（ＨＥＷＬＥＴＴ  ＰＡＣＫＡＲＤ社製Ｅ２３７７Ａマルチメーター）を使用して、抵抗値を測定し、抵抗値が１００ｋΩ以下となったサンプルをショート不良サンプルとし、全測定サンプルに対する、ショート不良サンプルの比率をショート不良率とした。結果を表１に示す。
【表１】
2006073743.tif 000003
【０１３８】
実施例２ 
下側グリーンシートおよび中間グリーンシートを形成するための誘電体ペーストとして、上記のＵＶ硬化性樹脂含有誘電体ペーストＡ２を用い、硬化処理として紫外線照射を用いた以外は、実施例１と同様にして、グリーンチップサンプルとコンデンササンプルとを作製し、同様な測定を行った。結果を表１に示す。
【０１３９】
実施例３ 
下側グリーンシートおよび中間グリーンシートを形成するための誘電体ペーストとして、上記の電子線硬化性樹脂含有誘電体ペーストＡ３を用い、硬化処理として電子線照射を用いた以外は、実施例１と同様にして、グリーンチップサンプルとコンデンササンプルとを作製し、同様な測定を行った。結果を表１に示す。
【０１４０】
実施例４ 
下側グリーンシートおよび中間グリーンシートを形成するための誘電体ペーストとして、上記の熱硬化性樹脂含有誘電体ペーストＡ４を用いた以外は、実施例１と同様にして、グリーンチップサンプルとコンデンササンプルとを作製し、同様な測定を行った。結果を表１に示す。
【０１４１】
実施例５ 
下側グリーンシートおよび中間グリーンシートを形成するための誘電体ペーストとして、上記の熱硬化性樹脂含有誘電体ペーストＡ５を用いた以外は、実施例１と同様にして、グリーンチップサンプルとコンデンササンプルとを作製し、同様な測定を行った。結果を表１に示す。
【０１４２】
実施例６ 
下側グリーンシートおよび中間グリーンシートを形成するための誘電体ペーストとして、上記のＵＶ硬化性樹脂含有誘電体ペーストＡ６を用い、硬化処理として紫外線照射を用いた以外は、実施例１と同様にして、グリーンチップサンプルとコンデンササンプルとを作製し、同様な測定を行った。結果を表１に示す。
【０１４３】
実施例７ 
下側グリーンシートおよび中間グリーンシートを形成するための誘電体ペーストとして、上記の電子線硬化性樹脂含有誘電体ペーストＡ７を用い、硬化処理として電子線照射を用いた以外は、実施例１と同様にして、グリーンチップサンプルとコンデンササンプルとを作製し、同様な測定を行った。結果を表１に示す。
【０１４４】
実施例８
上記の熱可塑性樹脂含有接着剤Ｃ１を用いて、転写法により、電極パターン層１２ａおよび余白パターン層２４の表面に上部接着層１０ｃを形成した以外は、実施例１と同様にして、グリーンチップサンプルとコンデンササンプルとを作製し、同様な測定を行った。結果を表１に示す。
【０１４５】
実施例９
上部接着層を形成するために、上記の硬化性樹脂含有接着剤Ｄ１を硬化させないで用いた以外は、実施例１と同様にして、グリーンチップサンプルとコンデンササンプルとを作製し、同様な測定を行った。結果を表１に示す。
【０１４６】
比較例１ 
上部接着層の形成を行わなかった以外は、実施例１と同様にしてグリーンチップサンプルとコンデンササンプルを作製しようと試みた。
しかし、接着が不十分で積層が良好に行えなかったので、積層体を得ることができず、ショート不良の評価は不可能であった。    
【０１４７】
比較例２ 
下側グリーンシートおよび中間グリーンシートを形成するための誘電体ペーストとして、上記の熱可塑性樹脂含有誘電体ペーストＢ１を用い、硬化処理を行わなかった以外は、比較例１と同様にしてグリーンチップサンプルとコンデンササンプルとを作製し、同様な測定を行った。結果を表１に示す。
【０１４８】
比較例３ 
上部接着層を形成するために、上記の熱可塑性樹脂含有接着剤Ｃ１を用いた以外は、比較例２と同様にしてグリーンチップサンプルとコンデンササンプルを作製し、同様な測定を行った。結果を表１に示す。
【０１４９】
比較例４
上部接着層を形成するために、上記の硬化性樹脂含有接着剤Ｄ１を用い、硬化処理を行った以外は、比較例２と同様にしてグリーンチップサンプルとコンデンササンプルを作製しようと試みた。
しかし、下側シートの接着性により積層接着は可能だが、シートアタックをしているので良品サンプルは得られなかった。結果を表１に示す。    
【０１５０】
比較例５
中間グリーンシートを形成するための誘電体ペーストとして上記の熱硬化性樹脂含有誘電体ペーストＡ１を用いて、硬化処理を行った以外は、比較例４と同様にしてグリーンチップサンプルとコンデンササンプルを作製し、同様な測定を行った。結果を表１に示す。
【０１５１】
評価 
表１に示すように、下側グリーンシートを形成するための誘電体ペーストとして、硬化性樹脂含有誘電体ペーストを用いることで、シートアタックを防止でき、ショート不良率を低減できることが確認できた。また、上部接着層を形成するための接着剤として、熱可塑性樹脂含有接着剤または、硬化前の硬化性樹脂含有接着剤を用いることで、接着性が良好になって、積層が容易であることが確認できた。
【図面の簡単な説明】
【０１５２】
【図１】図１は本発明の一実施形態に係る積層セラミックコンデンサの概略断面図である。
【図２】図２は図１に示す積層セラミックコンデンサの製造方法の１製造過程を示す要部断面図である。
【図３】図３は図２の続きの工程を示す要部断面図である。
【図４】図４は本発明の他の実施形態に係る積層セラミックコンデンサの製造方法の１製造過程を示す要部断面図である。
【図５】図５は本発明のさらに他の実施形態に係る積層セラミックコンデンサの製造方法の１製造過程を示す要部断面図である。
【図６】図６（Ａ）〜図６（Ｃ）は、接着層の形成方法の他の例を示す要部断面図である。
【符号の説明】
【０１５３】
２…  積層セラミックコンデンサ
４…  コンデンサ素体
６，８…  端子電極
１０…  誘電体層
１０ａ…  下側グリーンシート
１０ｂ…  中間グリーンシート
１０ｃ…  上部接着層
１２…  内部電極層
１２ａ…  電極パターン層
２０…  キャリアシート（支持体）
２６…  キャリアシート（支持体）
２４…  余白パターン層
Ｕ１…  積層体ユニット
Ｕ１ａ…  積層体ユニット
【図１】
2006073743.tif 000004
【図２】
2006073743.tif 000005
【図３】
2006073743.tif 000006
【図４】
2006073743.tif 000007
【図５】
2006073743.tif 000008
【図６】
2006073743.tif 000009